Formulation adhésive bicomposante comprenant: Une composition (A) comprenant : - de 70% à 99,98% en poids d’un sirop liquide (méth)acrylique comprenant : a) un polymère (méth)acrylique, b) un monomère (méth)acrylique, ledit sirop liquide (méth)acrylique ayant une viscosité dynamique allant de 10 mPa*s à 10 000 mPa*s, - de 0,01% à 12% en poids d’au moins un oligomère uréthane- (méth)acrylate ayant une fonctionnalité supérieure ou égale à 2, - au moins un activateur, Une composition (B) comprenant un amorceur radicalaire, ledit amorceur formant au contact dudit activateur, un système capable d’amorcer la polymérisation du monomère (méth)acrylique de la composition (A). Formulation selon la revendication 1, dans laquelle le polymère (méth)acrylique est un copolymère de méthacrylate de méthyle (MMA) comprenant au moins 70%, de préférence au moins 80%, avantageusement au moins 90% et plus avantageusement au moins 95% en poids de méthacrylate de méthyle (MMA). Formulation selon l’une quelconque des revendications 1 ou 2, dans laquelle le polymère (méth)acrylique comprend un comonomère, ledit comonomère étant un acrylate d’alkyle, le groupe alkyle ayant de 1 à 12 atomes de carbone, notamment de 1 à 4 atomes de carbone. Formulation selon l’une quelconque des revendications 1 à 3, dans laquelle le polymère (méth)acrylique est un copolymère de méthacrylate de méthyle et d’acrylate d’éthyle (MMA/EA). Formulation selon l’une quelconque des revendications 1 à 4, dans laquelle le sirop liquide comprend de 40% à 90% en poids, de préférence de 50% à 90% en poids, avantageusement de 55% à 85% en poids et plus avantageusement de 60% à 85% en poids de monomère (méth)acrylique par rapport au poids total du sirop liquide (méth)acrylique. Formulation selon l’une quelconque des revendications 1 à 5, dans laquelle l’oligomère uréthane-(méth)acrylate posséde une température de transition vitreuse Tg comprise entre 100 et 150 °C, de préférence entre 110°C et 130°C. Formulation selon l’une quelconque des revendications 1 à 6, dans laquelle l’oligomère uréthane-(méth)acrylate a une masse molaire inférieure à 1500 g.mol -1 , notamment inférieure à 1000 g.mol -1 . Formulation selon l’une quelconque des revendications 1 à 7, dans laquelle la composition (A) comprend de 0,01% à 10% en poids, plus préférentiellement de 0,1% à 7% en poids, et encore plus préférentiellement de 0,5% à 5% en poids d’oligomère uréthane-(méth)acrylate par rapport au poids total de la composition (A). Formulation selon l’une quelconque des revendications 1 à 8, dans laquelle la composition (A) comprend de 0% à 40% en poids total d’additif(s), de préférence de 1% à 30% en poids par rapport au poids total de ladite composition (A). Formulation selon l’une quelconque des revendications 1 à 9, dans laquelle la composition (A) comprend, par rapport au poids total de la composition (A): de 70% à 95% en poids de sirop liquide (méth)acrylique, de préférence de 70% à 90% en poids de sirop liquide (méth)acrylique ; de 0,1% à 7% en poids d’oligomère(s) uréthane-(méth)acrylate ; de 0,1% à 5% en poids d’activateur(s) ; de 0% à 30% en poids d’additif(s), de préférence de 1% à 30% en poids d’additif(s) ; la composition (A) comprend de préférence, par rapport au poids total de la composition (A): de 70% à 95% en poids de sirop liquide (méth)acrylique, de préférence de 70% à 90% en poids de sirop liquide (méth)acrylique ; de 0,1% à 5% en poids d’oligomère(s) uréthane-(méth)acrylate ; de 0,1% à 5% en poids d’activateur(s) ; de 0,1% à 10% en poids d’agent(s) filmogène(s) ; de 0,1% à 10% en poids de modificateur(s) d’impact. Formulation selon l’une quelconque des revendications 1 à 9, dans laquelle la composition (B) comprend, par rapport au poids total de la composition B: - de 5% à 40% en poids d’amorceur ; - de 60% à 95% en poids d’additifs. ladite composition (B) comprenant de préférence : de 5% à 40% en poids d’amorceur ; de 40% à 75% en poids d’additifs choisis parmi les diluants non réactifs, les plastifiants et leurs mélanges, les diluant(s) non réactif(s) étant de préférence les résines époxy et les huiles végétales fonctionnalisées; de 0% à 25% en poids d’autre(s) additif(s) tels que par exemple d’agent(s) rhéologique(s). Procédé de préparation d’un article comprenant au moins deux substrats assemblés, ledit procédé comprenant : Le mélange des compositions (A) et (B) de la formulation adhésive selon l’une quelconque des revendications 1 à 11 ; L’application de la formulation adhésive mélangée ainsi obtenue entre un premier et un deuxième substrat ; La polymérisation de la formulation adhésive mélangée entre le premier et le deuxième substrat, ce par quoi les deux substrats sont assemblés. Article susceptible d’être obtenu selon le procédé de la revendication 12. Utilisation d’une formulation adhésive bicomposante selon l’une quelconque des revendications 1 à 11 pour la préparation et/ou la réparation et/ou l’assemblage de pièces composites telles que des pâles d’éoliennes ou des composants de celles-ci. Pâle d’éolienne comprenant une formulation adhésive bicomposante selon l’une quelconque des revendications 1 à 11 polymérisée par mélange des compositions (A) et (B), ladite formulation bicomposante polymérisée étant simultanément en contact avec un premier substrat et un deuxième substrat d’une pâle d’éolienne.